Procédé pour faire adhérer deux substrats, caractérisé en ce qu’il comprend les étapes suivantes : a) fournir un premier substrat recouvert, sur au moins une partie d’une de ses surfaces, d’une couche d’une composition comprenant : - un donneur de Michael ayant au moins deux atomes d'hydrogène actifs de Michael par molécule, de préférence entre 2 et 8 atomes d'hydrogène actifs de Michael par molécule, plus préférentiellement entre 2 et 6 atomes d'hydrogène actifs de Michael par molécule, et choisi dans le groupe constitué : des composés liquides présentant au moins un groupe fonctionnel acétoacétate, des composés présentant au moins un groupe fonctionnel malonate ou des polyamines, ayant au moins une chaine carbonée hydrophobe attachée à ou liant ces groupes fonctionnels acétoacétate, malonate ou amines, et une masse molaire comprise entre 190 et 3500 g/mol, de préférence entre 200 et 2500 g/mol, plus préférentiellement entre 210 et 2000 g/mol ; b) fournir un deuxième substrat recouvert, sur au moins une partie d’une de ses surfaces, d’une couche d’une composition comprenant : - un accepteur de Michael choisi parmi : les composés liquides acrylates à structure ramifiée avec 3 groupes fonctionnels par molécule, et ayant une masse molaire comprise entre 200 et 3500 g/mol, de préférence entre 250 et 2500 g/mol, plus préférentiellement entre 280 et 1800 g/mol ; c) mettre en contact les deux surfaces au moins en partie recouvertes ; d) permettre aux deux compositions de réagir pour former par addition de Michaël un film adhésif constitué d’un réseau réticulé, permettre au dit film de durcir et ainsi faire adhérer les deux substrats et obtenir un produit laminé . Procédé selon la revendication 1, caractérisé en ce que l’accepteur de Michael est un acrylate à 3 fonctionnalités et à structure ramifiée et dans lequel les groupes fonctionnels acrylate sont séparés les uns des autres par une chaine carbonée ramifiée , saturée ou insaturée, hydrophobe, comportant au moins 4 atomes de carbone, de préférence entre 5 et 100 atomes de carbones, et comprenant optionnellement ou étant optionnellement substituée par un ou plusieurs groupes fonctionnels choisis parmi les hydroxyles (-OH), les éthers (-O-), les esters (-C(O)O-) et les époxy comprenant le motif [Chem 12] . Procédé selon la revendication 1 ou 2, caractérisé en ce que l’accepteur de Michael est un acrylate multifonctionnel choisi parmi les acrylates d’huile époxydée, par exemple l’accepteur est l’acrylate de l’huile de soja époxydée. Procédé selon la revendication selon la revendication 1 ou 2, caractérisé en ce que l’accepteur de Michael est choisi parmi les composés de formule (I) : dans laquelle : J est un atome d’hydrogène, un alkyl linéaire ou branché comprenant 1 à 5 atomes de carbone ou un hydroxyalkyl comprenant 1 à 5 atomes de carbone, G1, G2, G3 sont indépendamment choisis parmi une liaison simple, une chaine alkylène, linéaire ou branchée, comprenant de 1 à 10 atomes de carbone et une chaine de formule –(CH 2 ) n –O–(CH 2 ) m – dans laquelle n et m sont indépendamment des nombres entiers compris entre 0 et 10, de préférence n est 0 ou 1 et m est compris entre 1 et 4. Procédé selon la revendication précédente, caractérisé en ce que l’accepteur de Michael de formule (I) est choisi parmi les composés suivants le Triméthylolpropane propoxylate triacrylate, le Triméthylolpropane triacrylate, le Glycérol triacrylate, le Glycéryl propoxy triacrylate, le Pentaerythritol triacrylate, et leurs mélanges. Procédé selon l’une quelconque des revendications 1 à 5, caractérisé en ce que le donneur de Michael est un composé de formule (II) : dans laquelle L est une chaine carbonée hydrophobe comportant au moins 4 atomes de carbone, de préférence entre 5 et 100 atomes de carbones, ramifiée ou linéaire, saturée ou insaturée, et comprenant optionnellement ou étant optionnellement substituée par un ou plusieurs groupes fonctionnels choisis parmi les hydroxyles (-OH), les éthers (-O-), les esters (-C(O)O-) et les acétoacétates (-O-(CO)-CH 2 -(CO)- CH 3 ). Procédé selon la revendication 6, caractérisé en ce que le donneur de Michael est un composé présentant entre 1 et 4 groupes fonctionnels acétoacétate. Procédé selon la revendication 6 ou 7, caractérisé en ce que le donneur de Michael a une masse molaire comprise entre 200 et 1500 g/mol. Procédé selon l’une quelconque des revendications 6 à 8, caractérisé en ce que le donneur de Michael est choisi parmi les composés (IIa) à (IIe) suivants et leurs mélanges : Procédé selon l’une quelconque des revendications 1 à 5, caractérisé en ce que le donneur de Michael est un composé présentant au moins un groupe fonctionnel malonate choisi parmi les résines polyester à fonction malonate. Procédé selon l’une quelconque des revendications 1 à 5, caractérisé en ce que le donneur de Michael est une polyamine de formule R-NH 2 avec R un radical, de préférence hydrophobe , porteur d’au moins p groupements amines primaires (-NH 2 ) et/ou secondaires (-N(H)-) avec p allant de 1 à 6, et dans laquelle les dits groupes fonctionnels amine sont séparés les uns des autres par au moins 2 atomes de carbone. Procédé selon la revendication 11, caractérisé en ce que R est une chaine carbonée hydrophobe d’au moins 8 atomes de carbone, de préférence comprenant entre 8 et 100 atomes de carbone, de préférence entre 10 et 60 atomes de carbone, ramifiée ou linéaire , saturée ou insaturée, et comprenant optionnellement une structure cycloaliphatique, saturée ou insaturée, optionnellement substituée ou une structure aromatique optionnellement substituée. Procédé selon la revendication précédente, caractérisé en ce que R est une chaine carbonée hydrophobe comprenant entre 20 et 50 atomes de carbone linéaire , insaturée et comprenant une structure aromatique optionnellement substituée. Procédé selon l’une quelconque des revendications 11 à 13 précédentes, caractérisé en ce que la polyamine est un adduit à base de Mannich issu de la réaction de Mannich entre une polyamine, un composé phénolique et du formaldéhyde, préférentiellement issu de la réaction de Mannich entre une polyamine, du cardanol et du formaldéhyde. Procédé selon l’une quelconque des revendications précédentes, caractérisé en ce que la composition comprenant au moins l’accepteur de Michael et/ou la composition comprenant au moins le donneur de Michael comprend en outre un catalyseur , optionnellement encapsulé, de préférence un catalyseur non encapsulé, plus particulièrement dans le cas où le donneur de Michael est choisi parmi les composés présentant au moins un groupe fonctionnel acétoacétate, et les composés présentant au moins un groupe fonctionnel malonate. Procédé selon la revendication précédente, caractérisé en ce que dans le cas où le donneur de Michael est choisi parmi les composés présentant au moins un groupe fonctionnel acétoacétate et les composés présentant au moins un groupe fonctionnel malonate, la composition comprenant au moins le donneur de Michael et /ou la composition comprenant au moins l’accepteur comprend en outre un catalyseur qui est une base forte, de préférence le 1,8-diazabicyclo[5.4.0]undéc-7-ène. Procédé selon l’une quelconque des revendications précédentes, caractérisé en ce que l’étape d) de réaction des compositions pour former par addition de Michael un film adhésif constitué d’un réseau réticulé, et ainsi faire adhérer les deux substrats et obtenir un produit laminé est effectuée sans emploi de stimuli externe, en particulier sans emploi d’une source de chaleur. Procédé selon l’une des revendications précédentes, caractérisé en ce que les deux substrats à faire adhérer sont deux feuilles ou membranes, en particulier des membranes d’étanchéité, ou une feuille ou une membrane, en particulier une membrane d’étanchéité et un support. Procédé selon la revendication 18, caractérisé en ce que les membranes sont choisies parmi : les membranes synthétiques mono ou multicouches telles que les membranes à base de polymères thermoplastiques ou thermodurcissable, par exemple à base de chlorure de polychlorure de Vinyle (PVC), polyoléfine thermoplastique (TPO), caoutchoucs EPDM (sigle de éthylène-propylène-diène monomère), les polyuréthanes (PU) ; les membranes bitumineuses mono ou multicouches, optionnellement armées, notamment les membranes à base de bitume modifié, par exemple modifié par des élastomères (typiquement du styrène-butadiène-styrène (SBS) et/ou des plastomères (Polypropylène atactique) et/ou des plastomères polyuréthane ; les membranes d’étanchéité à base de bio-bitume ou alternatives biosourcés au bitume, par exemple modifié par des élastomères (typiquement du styrène-butadiène-styrène (SBS) et/ou des plastomères (Polypropylène atactique) et/ou des plastomères polyuréthane. Procédé selon la revendication 18 ou 19, caractérisé en ce que le support est une surface plane horizontale, oblique, verticale, rugueuse, de préférence plane et est par exemple en béton, bois, métal, matériau isolant, par exemple laine minérale, en polyuréthane, en polystyrène, et est optionnellement couvert d’un primaire d’imprégnation et/ou d’une membrane de protection (par exemple pare-feu ou un voile de verre).